(57)【要約】      （修正有）【課題】消臭効果が長期間維持されるロールペーパーと、このロールペーパーを容易に製造可能な製造方法を提供する。【解決手段】紙管１１の内面１１Ａは、紙管原紙からなる原紙層２０、原紙層２０上に形成された消臭剤層２１、消臭剤層２１上に形成されたコート層２２の層構造を有し、原紙層２０の表面に多数の凹部が形成され、消臭剤層２１がその凹部の深さを超える厚さを有している。【選択図】図２
2014193212.tif 000002
【特許請求の範囲】
【請求項１】
帯状のペーパーシートが紙管に巻かれているロールペーパーであって、
前記紙管の内面は、紙管原紙からなる原紙層、原紙層上に形成された消臭剤層、消臭剤層上に形成されたコート層の層構造を有し、前記原紙層の表面に多数の凹部が形成され、前記消臭剤層がその凹部の深さを超える厚さを有している、ことを特徴とするロールペーパー。
【請求項２】
消臭剤層上に弱通気性のコート層が全面に形成されている、請求項１記載のロールペーパー。
【請求項３】
消臭剤層上に弱通気性もしくは非通気性であるコート層が部分的に形成されている、請求項１記載のロールペーパー。
【請求項４】
複数の紙管原紙のうち紙管内面に位置する紙管原紙の紙管内面側となる面に多数の凹部を形成する工程と、
その凹部を形成した面に消臭剤を塗工して前記凹部の深さを超える厚さの消臭剤層を形成する工程と、
消臭剤層の上にコート剤を塗工してコート層を形成する工程と、
複数の紙管原紙をマンドレルシャフトに螺旋状に巻いて連続的に筒状部分を形成し、その筒状に形成された部分をロールペーパーの複数倍幅以上の幅でカットして長尺の紙管を形成する紙管形成工程と、
長尺の紙管にロールペーパーの複数倍幅以上の幅のロールペーパー原紙を巻いてログを形成する工程と、
ログを切断して個々のロールペーパーにする工程と、
を有することを特徴とする、ロールペーパーの製造方法。
【請求項５】
原反ロールから紙管原紙を繰出して、消臭剤の塗工と、コート剤の塗工を行い、そのままマンドレルシャフトへの巻き付けを行なう、請求項４に記載のロールペーパーの製造方法。
【発明の詳細な説明】
【技術分野】
【０００１】
本発明は、帯状のキッチンペーパーやトイレットペーパーを紙管に巻いたロールペーパー、特に紙管に消臭剤が付与されたロールペーパーと、その製造方法に関する。
【背景技術】
【０００２】
従来、トイレットロールの機能向上を目指して消臭機能を付与することが提案されている。例えば、紙管内面に消臭剤を塗布する方法（特許文献１）、トイレットペーパーの巻終わりを接着するテールシール糊に消臭剤を含ませる方法（特許文献２）等が提案されている。後者のものは使用開始と同時に消臭剤付与部分が使用されてしまうため、消臭効果の持続性という点において前者の態様のほうが望ましい。
【０００３】
ところで、消臭剤の中には、活性炭など吸着機能の利用する粉体状のものがある。この粉体状消臭剤は、消臭性に優れるものの、紙管内面にバインダー等で付着させるようにしても、紙管内面の表面積が限られているため十分な付着量とすることが難しく、消臭効果の長期化が難しかった。また、使用時や加工時に剥がれ落ちやすく歩留まりが悪く、粉体状消臭剤の効果を十分に発現させることが困難であった。
【０００４】
ところで、トイレットロールは、使用時には常に開放環境に置かれるため、消臭成分の揮散により悪臭成分を化学的に消臭するものでは、消臭剤の効力が短時間で低下しやすい。消臭機能を長期化する方法として、例えば、フィルム状消臭剤を利用すること（特許文献３）や揮発性消臭剤をマイクロカプセルに封入して塗布する方法（特許文献４）が提案されているが、フィルムを接着したり、マイクロカプセルに揮発性消臭剤を封入する方法は、煩雑な操作を要し、生産工程も多いため、生産性に劣るとともにコストが高くなる。
【先行技術文献】
【特許文献】
【０００５】
【特許文献１】実開昭６２−１９７６６０
【特許文献２】実開平７−３６８８７
【特許文献３】実開昭６３−１４２１９２
【特許文献４】特開２００９−２４２０６５
【特許文献５】特開２００９−２４２１０７
【特許文献６】特許第４１５９０６１号
【特許文献７】特許第７８１９２号
【特許文献８】特許第５０３２３９８号
【発明の概要】
【発明が解決しようとする課題】
【０００６】
そこで、本発明の主たる課題は、消臭効果が長期間維持されるロールペーパーと、このロールペーパーを容易に製造可能な製造方法を提供することにある。
【課題を解決するための手段】
【０００７】
上記課題を解決した本発明とその効果は次記のとおりである。
〔請求項１記載の発明〕
帯状のペーパーシートが紙管に巻かれているロールペーパーであって、
前記紙管の内面は、紙管原紙からなる原紙層、原紙層上に形成された消臭剤層、消臭剤層上に形成されたコート層の層構造を有し、前記原紙層の表面に多数の凹部が形成され、前記消臭剤層がその凹部の深さを超える厚さを有している、ことを特徴とするロールペーパー。
【０００８】
〔請求項２記載の発明〕
消臭剤層上に弱通気性のコート層が全面に形成されている、請求項１記載のロールペーパー。
【０００９】
〔請求項３記載の発明〕
消臭剤層上に弱通気性もしくは非通気性であるコート層が部分的に形成されている、請求項１記載のロールペーパー。
【００１０】
〔請求項４記載の発明〕
複数の紙管原紙のうち紙管内面に位置する紙管原紙の紙管内面側となる面に多数の凹部を形成する工程と、
その凹部を形成した面に消臭剤を塗工して前記凹部の深さを超える厚さの消臭剤層を形成する工程と、
消臭剤層の上にコート剤を塗工してコート層を形成する工程と、
複数の紙管原紙をマンドレルシャフトに螺旋状に巻いて連続的に筒状部分を形成し、その筒状に形成された部分をロールペーパーの複数倍幅以上の幅でカットして長尺の紙管を形成する紙管形成工程と、
長尺の紙管にロールペーパーの複数倍幅以上の幅のロールペーパー原紙を巻いてログを形成する工程と、
ログを切断して個々のロールペーパーにする工程と、
を有することを特徴とする、ロールペーパーの製造方法。
【００１１】
〔請求項５記載の発明〕
原反ロールから紙管原紙を繰出して、消臭剤の塗工と、コート剤の塗工を行い、そのままマンドレルシャフトへの巻き付けを行なう、請求項４に記載のロールペーパーの製造方法。
【発明の効果】
【００１２】
以上のとおり本発明によれば、消臭効果が長期間維持されるロールペーパーと、このロールペーパーを容易に製造可能な製造方法が提供される。
【図面の簡単な説明】
【００１３】
【図１】本発明の実施形態に係るロールペーパーの斜視図である。
【図２】本発明の実施形態に係る紙管の断面図である。
【図３】本発明の実施形態に係る他の紙管の断面図である。
【図４】本発明の実施形態に係るロールペーパーの製造方法の概要を示す図である
【図５】本発明の実施形態に係る長尺紙管の製造方法を示す図である。
【図６】本発明の実施形態に係る紙管原紙に消臭剤層とコート層を設けた態様を示す図である。
【図７】本発明の実施形態に係る長尺紙管の製造方法を示す他の図である。
【図８】本発明の実施形態に係る紙管原紙に消臭剤層とコート層を設けた他の態様を示す図である。
【図９】本発明の実施形態に係る長尺の紙管とマンドレルシャフトとの関係を示す断面図である。
【発明を実施するための形態】
【００１４】
本発明の実施形態を図１〜９を参照しながら以下に説明する。但し、本発明は、この実施形態に限られない。
【００１５】
「ロールペーパー」
本発明に係るロールペーパー１０は、図１に示すとおり、紙管１１に帯状の家庭用薄葉紙であるペーパーシート１２が巻かれたものである。係るロールペーパー１０としては、トイレットロール、キッチンペーパーロールが例示できる。ロールペーパー１０の大きさ等は、トイレットロールであれば、幅Ｌ１が１００〜１１５ｍｍ、直径Ｌ２が１００〜１２０ｍｍ、巻き長さ（トイレットペーパーの全長）が１８〜７０ｍ、紙管内径Ｌ３が３５〜５０ｍｍであるのが望ましい。この大きさであれば一般的なトイレットロール用のペーパーホルダーが利用でき、トイレットペーパーの長さも十分である。
【００１６】
また、キッチンペーパーロールであれば、幅Ｌ１が２００〜４００ｍｍ、直径Ｌ２が９０〜１４０ｍｍ、巻き長さ（キッチンペーパーの全長）が１０〜３０ｍ、紙管内径Ｌ３が３５〜５０ｍｍであるのが望ましい。
【００１７】
本実施形態のペーパーシート１２は、微細な凹凸であるクレープを有する家庭用薄葉紙であるが、その具体的な組成・構成は限定されない。ペーパーシート１２は、１プライから３プライのものが望ましい。紙厚は、トイレットペーパーであれば、１００〜３５０μｍ、キッチンペーパーであれば、２００〜４５０μｍであるのが望ましい。また、１プライ当り米坪は、トイレットペーパーであれば、１１．０〜２５．０ｇ／ｍ2、キッチンペーパーであれば２０.０〜４５.０ｇ／ｍ2であるのが望ましい。この範囲であれば使用時の柔らかさや吸水性を確保できる。
【００１８】
なお、本発明に係る米坪とは、ＪＩＳ Ｐ ８１２４（１９９８）の米坪測定方法によるものであり、紙厚とは、ＪＩＳ Ｐ ８１１１（１９９８）の条件下で十分に調湿した後、同条件下でダイヤルシックネスゲージ（厚み測定器）「ＰＥＡＣＯＣＫ Ｇ型」（尾崎製作所製）を用いて５回測定した平均値をいう。なお、測定は１プライのものは１プライ、２プライのものは２プライ、３プライのものは３プライとして行なう。
【００１９】
本実施形態に係るロールペーパー１０は、特徴的に、図２及び図３に紙管１１の輪切り断面を示すように、紙管１１の内面側が、紙管原紙からなる原紙層２０、原紙層２０上に形成された消臭剤層２１、消臭剤層２１上に形成されたコート層２２の層構造を有しており、その原紙層２０の表面に全体的に多数の凹部２，２…が形成されているとともに、前記消臭剤層２１の厚さＬ４がその凹部２の深さＬ５を超える厚さとなっている。本実施形態に係るロールペーパー１０は、消臭剤層２１の厚さＬ４が原紙層２０に形成した多数の凹部２，２…の深さＬ５より厚くすることで、凹部２，２…を設けない場合と比較して、特に凹部２，２…に入り込む分だけ消臭剤をより多く紙管に付着させることができ、さらに、それのみならず、原紙層２０に形成された凹部２，２…に消臭剤層２１が一部入り込むことによるアンカー効果によって消臭剤層２１が原紙層２０の表面からの離脱し難くなり、より一層厚みのある消臭剤層２１を形成することができるようになる。
【００２０】
このような凹部２，２…を原紙層２０の表面に形成するには、紙管原紙に対してエンボス加工を施すことにより形成することができる。原紙層２０に形成する凹部２，２…の望ましい構成は、深さが０．１〜０．２ｍｍ、面積０．０３〜１．０ｍｍ2の凹部を密度７〜１００個／ｃｍ2で設けた構成である。ただし、凹部の深さは原紙の紙厚を超えない。この凹部２，２…の付与態様であれば、消臭剤の付与量増加効果とアンカー効果とを効果的に発揮させることができる。また、凹部の平面視での形状は限定されない。円形、楕円形、三角形、四角形、多角形など適宜の形状とすることができる。
【００２１】
原紙層２０を構成する紙管原紙２０Ａは、十分な強度を得るべく、米坪が１２０〜２２０ｇ／ｍ2、紙厚が１５０〜５００μｍであるのが望ましい。
【００２２】
他方、消臭剤層２１は、消臭剤を有効成分として消臭機能を発揮する層である。この消臭剤層２１は、図示のように紙管内面１１Ａの全面に形成するのが望ましい。係る消臭剤層２１の有効成分である消臭剤としては、ポリフェノール系消臭剤、スギ、ヒノキ等から抽出された精油類、二酸化チタン、二酸化アルミニウム、ベタイン化合物、ジルコニウム化合物、銅化合物、ゼオライト、活性炭、イオン交換樹指の少なくとも１種を含むものであるのが望ましい。これらの消臭剤であれば、十分な消臭効果を得ることができる。
【００２３】
消臭剤層２１は、消臭剤を紙管１１の内面１１Ａに固着するためのバインダー成分が含まれていてもよい。バインダーとしては、消臭剤の効果を妨げないものであれば特に限定されない。例えば、空気中の悪臭成分を化学的に中和したり分解したり補足したりする消臭剤であれば、消臭剤の揮散を過度に妨げないバインダー、吸着を利用する消臭剤であれば消臭剤と外気との接触機会を過度に遮断しないバインダーを用いる。係るバインダーとしては、澱粉、カルボキシメチルセルロース、ポリビニルアルコールが例示できる。
【００２４】
特に、本実施形態に係るトイレットロールの構成は、二酸化チタン、二酸化アルミニウム、ベタイン化合物、ジルコニウム化合物、銅化合物、ゼオライト、活性炭、イオン交換樹指等のような粉状又は粒状の消臭剤をバインダーにより原紙層２０上に付着させて消臭剤層２１を形成するものに特に有用である。すなわち、これらの粉状又は粒状の消臭剤は、消臭効果が高いものの従来の凹部のない紙管内面には十分な量を付着させることが難しかった。これは、紙管内面は面積が限られること、粉状又は粒状であるとバインダーを用いても離脱しやすくなることが要因として大きい。本実施形態では、上述のとおり凹部内に入り込む分だけ消臭剤の担持量を増加させることができ、しかもアンカー効果により消臭剤層２１の厚みを厚くすることができるため、係る粉状又は粒状の消臭剤を十分な量を付着させることができる。
【００２５】
本実施形態において特に望ましい粉状の平均粒子径は、０．５〜２０μｍである。この平均粒径であれば消臭剤層２１を形成しやすく、また、十分に原紙層２０上に付着させやすい。特に、上記の好ましい凹部２，２…の構成と組み合わせることで、一層の効果が発揮される。なお、ここでの平均粒子径とは、マイクロトラック法によるメジアン径を意味する。
【００２６】
消臭剤の付与量は、用いる消臭剤の種類により適宜変更することができる。上記の粉状又は粒状の消臭剤であれば、好ましい担持量は０．１〜１０ｇ／ｍ2である。
【００２７】
他方、本実施形態に係る消臭剤層２１には、消臭剤の効果を妨げない範囲で、適宜の香料を含有することができる。香料は、例えば、レモン油、グレープフルーツ油、ローズマリー油、ペパーミント油、マンダリン油、ライム油、ユズ油、カモミール油、ラベンダー油、ローズ油、スペアミント油等の天然香料類；リナロール、シトロネロール、メントール、ゲラニオール等のアルコール類等の合成香料などが挙げられる。これらは単独で用いても、複数を組み合わせて調合香料として用いてもよい。香料の選択は、所望の香調によって決定すればよい。
【００２８】
消臭剤層２１上に部分的に形成されるコート層２２は、図２に示すように消臭剤層２１上に全面的に形成してもよいし、図３に示すように部分的に形成してもよい。全面的に形成する場合には、少なくとも消臭剤層２１の消臭剤の効果を妨げないように少なくとも通気性を有する層とする。例えば、空気中の悪臭成分を化学的に中和したり分解したり補足したりする消臭剤を用いた場合には、消臭剤の揮散を過度に妨げないコート層、吸着を利用する消臭剤であれば消臭剤と外気との接触機会を過度の遮断しないコート層とする。部分的に形成する場合には、非通気性のコート層とすることができる。本実施形態のロールペーパー１０は、このようにコート層２２を設けられているため、消臭剤層と外気との接触機会が低減されており、消臭剤の効果の急激に低下することがなく、消臭効果の持続性に優れる。すなわち、消臭成分が揮散性のものであるならば、コート層２２が設けられている部分からは消臭剤が揮散し難くなり、消臭効果が長持ちするようになる。また、消臭剤が吸着を利用するものであるならば、コート層２２が設けられている部分からは悪臭成分が消臭剤層に取り込まれ難くなり、消臭剤層２１の消臭効果が長持ちするようになる。
【００２９】
コート層２２を、消臭剤層２１上に部分的に形成する場合、本実施形態では、その形状までは限定されない。例えば、消臭剤層２１上に網点状、円状、ブロック状など、適宜の形状・模様に形成することができる。コート層２２の総付与面積及び単位付与面積は、消臭効果の維持期間により適宜調整すればよい。
【００３０】
コート層２２の厚みは、１〜１００μｍ、より好ましくは１〜２０μｍとするのが望ましい。コート層２２の厚みが１μｍ未満であると消臭剤層２１と外気との接触機会を十分に低減できないおそれがあり、１００μｍを超えてもコスト高となるだけである。
【００３１】
本実施形態に係るコート層２２は、コート剤の塗工により形成することができる。このコート剤としては、例えば、澱粉、カルボキシメチルセルロース、ポリビニルアルコール、パラフィン、酢酸ビニルの１種又は２種以上を混合して用いることができる。これらのコート剤は、表面が平滑なコート層２２を形成でき、紙管製造時のシャフトとの摩擦を低減させて、生産性を向上させることができる。なお、これらのコート剤のうち、酢酸ビニルを用いた場合には、通気性が実質的にない非通気性のコート層となり、それ以外のコート剤であれば、通気性のコート層２２となる。
【００３２】
以上の本実施形態に係るロールペーパー１０は、下記のロールペーパーの製造方法で述べるとおり製造性に優れるという利点がある。
【００３３】
「ロールペーパーの製造方法」
次に、本発明の実施形態に係るロールペーパー１０の製造方法例を特に図４〜図８を参照しながら説明する。但し、本発明のロールペーパーの製造方法は、この方法に必ずしも限定されるわけではない。
【００３４】
本実施形態のロールペーパー１０の製造方法は、図４に示すように、長尺のスパイラル紙管３０を製造する工程（Ａ）と、その長尺のスパイラル紙管を用いてログを製造するログ製造工程（Ｂ）と、ログを裁断して個々のロールペーパーにする裁断工程（Ｃ）を有している。
【００３５】
〔紙管製造工程（Ａ）〕
本実施形態の紙管製造工程は、図４中（Ａ）、図５に示すように、原反ロール３１Ａ，３２Ａから繰出された二枚の帯状の紙管原紙３１，３２のうち一方の紙管原紙３１の一方面に糊付けロール５１により糊４４を付与した後、前記一方の紙管原紙３１の糊付けされた面に他方の紙管原紙３２を幅方向に一部重ね、前記他方の紙管原紙３２の糊付け面と接しない面をマンドレルシャフト５２に対向する面、すなわち紙管内面となる面にして、各紙管原紙３１，３２をマンドレルシャフト５２に螺旋状に巻き付けて連続的に筒状部分２９を形成し、その筒状部分２９をトイレットロールの複数倍幅以上の幅でカッター５８によりカットして長尺のスパイラル紙管３０（スパイラル式紙管とも称される）を形成する。このスパイラル紙管は、一方の紙管原紙３１が紙管外面側、他方の紙管原紙３２が紙管内面側となる態様の二層積層構造となる。なお、本実施形態では、２枚の紙管原紙３１，３２をスパイラル巻きしているが、３枚以上の紙管原紙をスパイラル巻きして長尺の紙管を形成してもよい。
【００３６】
紙管原紙３１に対する糊４４の付与量は特に限定されないが、概ね１〜２５．０ｇ／ｍ2程度である。また、糊は、本発明の効果を妨げない範囲で既知の紙管用のものを用いることができ、アクリル系接着剤、ホットメルト接着剤、澱粉糊、ポリビニルアルコール等が例示できる。
【００３７】
図示の形態では、各紙管原紙３１，３２のマンドレルシャフト５２への巻き付けは、一対のプーリー５３，５３間に巻き掛けられた平ベルト５４により、マンドレルシャフト５２上の所定部分に位置する筒状部分２９に回転力を与え、その回転により紙管原紙３１，３２をマンドレルシャフト５２の軸心に対して所定角度で引き込んで、螺旋状に巻くようにしている。図示例では、一対のプーリー５３，５３を二機配置して二つの平ベルト５４，５４により、筒状部分２９に回転力を与えているが、一機の一対のプーリーと平ベルトにより筒状部分に回転力を与えるようにしてもよい。また、図示しないが、筒状部分２９に平ベルト５４ではなくロールを当接させて回転力を与えるようにしても、各紙管原紙３１，３２をマンドレルシャフト５２に巻き付けることができる。
【００３８】
ここで、紙管原紙３１，３２をマンドレルシャフト５２に巻き付けてスパイラル紙管の形成するにあたっては、図示例からも理解されるように、紙管原紙３１，３２が連続的にマンドレルシャフト５２に送り込まれることにより筒状部分２９が長くなり、その筒状部分２９が連続的に形成されてマンドレルシャフト５２の先端方向に伸びていく。そして、その過程では、筒状部分２９の内面がマンドレルシャフト５２の周面に摺接しながら、マンドレルシャフト５２の先端方向に向かって移動していくことになる。
【００３９】
本実施形態では、このように長尺の紙管３０を形成するにあたって、二枚の紙管原紙３１，３２のうち他方の紙管原紙３２、すなわちマンドレルシャフト５２にスパイラル巻きした際に長尺紙管３０の内面側になる面を有する紙管原紙３２に対して、接着糊４４を付与した一方の紙管原紙３１と重ね合わせるよりも前段において、図６に示すように、原紙層となる紙管原紙３２に対する凹部４０，４０…の形成と、消臭剤層４１の形成と、コート層４２の形成を行なう。なお、図６は、原紙層となる紙管原紙３２に凹部４０，４０…を設けさらに消臭剤層４１とコート層４２を形成したものの断面図である。
【００４０】
他方の紙管原紙３２としては、米坪が１２０〜２２０ｇ／ｍ2、紙厚が１５０〜５００μｍであるのが望ましい。消臭剤及びコート剤の塗工がしやすく、また、凹部４０，４０…を形成しても紙管となった際に十分な強度を確保することができる。なお、長尺紙管３０の形成するにあたって、この他方の紙管原紙３２と対となるもう一方の紙管原紙３１は、違う原反を使用してもよく、例えば、米坪を変えたりしてもよい。但し、双方ともに上記範囲であるのが望ましい。
【００４１】
原紙層２０となる他方の紙管原紙３２の一方面の全体に多数の凹部４０，４０…を形態するには、図７に示すように、消臭剤やコート剤が無塗工の紙管原紙３２が巻かれた原反ロール３２ａから当該紙管原紙３２を繰出し、エンボス加工機６０でエンボス加工することで形成することができる。図示のエンボス加工機は、表面に凹部の形成パターンに対応する多数の凸部が形成されたエンボスロール６０Ａとこれと対になる受けロール６０Ｂとからなり、これらエンボスロールと受けロールとの間にシートを通してエンボスロール表面に形成された凸部のパターンを型押しする。受けロール６０Ｂは、その表面が金属製の硬質なものであってもゴム製の弾性のものであってもよい。エンボスロール６０Ａとの関係で適宜選択することができる。エンボスロール６０Ａと受けロール６０Ｂの線厚（ニップ圧）は、凹部の深さ、及び紙管原紙３２の紙質により適宜調整すればよい。
【００４２】
本実施形態で紙管原紙３２に付与する好ましい凹部４０，４０…の構成は、上記「ロールペーパー」の欄で述べたのと同様であり、深さが０．１〜０．２ｍｍ、面積０．０３〜１．０ｍｍ2の凹部を密度７〜１００個／ｃｍ2で設けるのが望ましい。この凹部４０，４０…の付与態様であれば、消臭剤の付与量増加効果とアンカー効果とを効果的に発揮させることができる。
【００４３】
このようにして紙管原紙３２の紙管内面となる面に、多数の凹部４０，４０…を形成した後には、この面に塗工機６１で消臭剤を塗工して消臭剤層４１を形成する。消臭剤の塗工は、適宜のバインダーや溶媒に対して消臭剤を混合した消臭液を、既知の印刷機、塗工機を用いて行なうことができる。消臭液の塗工量は、５〜８０ｇ／ｍ2となるようにするのが望ましい。この範囲であれば、生産性よく消臭液を十分に塗工することができ、また、十分な量の消臭剤を付与することができる。
【００４４】
本実施形態で用いる消臭剤の種類は、上記「ロールペーパー」の欄で述べたのと同様であり、ポリフェノール系消臭剤、スギ、ヒノキ等から抽出された精油類、二酸化チタン、二酸化アルミニウム、ベタイン化合物、ジルコニウム化合物、銅化合物、ゼオライト、活性炭、イオン交換樹指の少なくとも１種を含むものであるのが望ましい。粉状又は粒状のものを用いるのであれば、その平均粒子径は、０．５〜２０μｍであるのが望ましい。なお、ここでの平均粒子径も、マイクロトラック法によるメジアン径を意味する。また、粉状又は粒状の消臭剤であれば、好ましい担持量は０．１〜１０ｇ／ｍ2である。
【００４５】
また、本実施形態で用いるバインダーの種類は、上記「ロールペーパー」の欄で述べたのと同様であり、澱粉、カルボキシメチルセルロース、ポリビニルアルコールが例示できる。バインダーと消臭剤との混合割合は、消臭剤の効力やその性状が粉末状であるか液体状であるか等に応じて適宜調整すればよい。
【００４６】
本実施形態に係る消臭剤の塗工に用いる塗工機６１は、ロッドコーター、フレキソコーター、グラビアコーター、インクジェット印刷機、スプレー塗布装置等の既知の塗工機、印刷機のなかから、消臭液の性状に応じて適宜選択することができる。なかでも、多くの液体を対象物に均一に塗工することができ、また、粉状や粒状の消臭剤を含む粘度の高い消臭液にも十分に対応できることから、本実施形態に係る消臭剤層の塗工には、ロッドコーター、グラビアコーターが特に適する。グラビアコーターを用いる場合には、特に、線数１５〜１００線／インチ、面積率３０％以上とするのが望ましい。紙管内面の全面に十分に消臭剤を付与することができる。
【００４７】
他方、図示の本実施形態では、紙管原紙３２上に消臭剤を塗工した後、好ましく、次段のコート剤の塗工を行なう前にヒーター（乾燥機）６２及びヒートロール６３を介して消臭剤の塗工部分の乾燥を行なうようにして、コート剤の塗工の前に乾燥された消臭剤層４１が形成されるようにしている。この乾燥工程により、未乾燥の消臭液層上にコート剤が塗工されて所望のコート層４２が形成されにくくなることや、後工程で濡れによるはり付きが生じたりすることが防止される。
【００４８】
このようにして消臭剤層４１を形成した後には、この消臭剤層４１上に、塗工機６４によりコート剤を塗工して、コート層４２を形成する。このコート層４２の形成により、本実施形態に係るロールペーパー１０は、消臭剤層４１の露出部分が低減され、消臭剤と外気との接触機会を低下されて、消臭剤の消臭機能が急速に低下することが防止されるようになる。
【００４９】
また、消臭剤層４１上にコート層４２を形成するとことにより、長尺紙管３０にカットされる前の筒状部分２９の内面がマンドレルシャフト５２と摺接する際に、消臭剤層４１がマンドレルシャフト５２と接し難くなり、その際の摩擦によって消臭剤４１が剥がれ落ちることが防止される。さらに、マンドレルシャフトは、紙管原紙を単に巻き付けただけでは、その際の摩擦熱によってマンドレルシャフト上の温度が８０〜１００℃と高温になることがある。本実施形態では、マンドレルシャフト５２に接する面にコート層４２が存在しているので、摩擦熱自体の発生が抑制され、また摩擦熱による消臭剤層４１の性能劣化も抑制される。このため長尺紙管３０の形成速度を早めることができ、長尺紙管３０の製造性を高めることができる。これにより、ロールペーパー１０の生産効率を高めることができる。
【００５０】
本実施形態に係るコート層４２は、図６に示すように消臭剤層４１上に全面的に設ける態様のほか、図８に示すように消臭剤層４１上にコート層を部分的に設けてもよい。なお、図８中（ａ）は、紙管原紙３２に消臭剤層４１とコート層４２を設けたものの部分平面図であり、（ｂ）は（ａ）のｂ-ｂ断面図である。このようにコート層４２を部分的に形成すると、特に、図９に示すように、マンドレルシャフト５２との当該面の接触部分がより低減され、紙管内面とマンドレルシャフト５２との摩擦をより低減することができる。
【００５１】
本実施形態に係るコート層を形成するコート剤は、上記「ロールペーパー」の欄で述べたものと同様であり、澱粉、カルボキシメチルセルロース、ポリビニルアルコール、パラフィン、酢酸ビニルの１種又は２種以上を混合して用いることができる。但し、酢酸ビニルにより形成されるコート層は、通気性が非常に低いものとなるので、消臭剤層上に全面に塗工するには適さず、部分的に形成する場合に用いるのが望ましい。これらのコート剤は、塗工性に優れ、塗工機によって効率よくコート層４２を形成することができるとともに、表面の平滑性の高いコート層４２を形成することができる。したがって、マンドレルシャフト５２と筒状部分２９の内面が摺接する際の摩擦熱が低減され、消臭剤の熱による劣化を低減することができる。加えて、長尺紙管３０の製造性を高め、ロールペーパー１０の生産効率を高めることができる。なお、これらのコート剤は、塗工に適するようにするために水や適宜の溶媒で粘度調整をすることができる。
【００５２】
本実施形態に係るコート剤の塗工に用いる塗工機６４は、フレキソコーター、グラビアコーター、インクジェット印刷機、スプレー塗布装置等の既知の塗工機、印刷機のなかから、コート剤の性状に応じて適宜選択することができる。部分的なコート層を形成する場合には、塗工機６４は、十分な量のコート剤を簡易にパターン塗工することができるフレキソコーター、グラビアコーターが適する。コート層４２を部分的に形成する場合の付与パターンは、特に限定されない。図６に示すような線状に配する態様のほか、例えば、網点状、円状、ブロック状など適宜の形状・模様に形成することができる。コート層４２を部分的に形成する場合の、コート剤の総付与面積及び単位付与面積は、消臭効果の維持期間、マンドレルシャフト５２との摩擦の低減効果などにより適宜調整する
【００５３】
他方、コート剤を塗工するにあたっては、コート層４２の厚みが１〜１００μｍ、より好ましくは１〜２０μｍとなるようにするのが望ましい。コート層４２の厚みが１μｍ未満であると均一なコート層を形成するのが難しく、消臭剤層４１と外気との接触機会を十分に低減できないおそれがあり、１００μｍを超えてもコスト高となるだけである。また、厚みが１μｍ未満であると、特に部分的にコート層４２を形成した場合、筒状部分２９がマンドレルシャフト５２上を移動し、筒状部分２９の内面とが摺接する際に、シャフト５２と紙管内面に形成した消臭剤層４１とが接触して、消臭剤層４１を傷めるおそれが高まる。
【００５４】
他方、図示の本実施形態では、消臭剤層４１上にコート剤を塗工した後、好ましく、次段の工程として、ヒーター（乾燥機）６５及びヒートロール６６によりコート剤の乾燥を行なうようにしている。この乾燥工程により、後工程で濡れによるはり付きが生じたりすることが防止される。
【００５５】
このようにして、他方の紙管原紙３２の一方面に多数の凹部４０，４０…、消臭剤層４１、コート層４２を形成した後には、その他方の紙管原紙３２を一旦巻き取って原反ロール３２Ａとしてもよいし、そのままマンドレルシャフト５２に巻き付けるようにしてもよい。すなわち、図７において、消臭剤層４１とコート層４２とを形成した紙管原紙を巻き取った原反ロール３２Ａ’を図４の原反ロール３２Ａとして用いるようにしてもよいし、図７のＰ工程を図４のＰ部分に組み込むようにしてもよい。後者の場合には、紙管原紙の掛け替えの手間がなく、高速に消臭剤層４１及びコート層４２が形成された長尺の紙管３０を生産することが可能となる。
【００５６】
他方、本実施形態では、上記の長尺紙管３０の製造と平行して又はその後において、ログ製造工程（図３中（Ｂ）にて、ログ７０を製造する。なお、ログ７０とは、業界においての一般用語であり、最終製品であるロールペーパー１０の径と同径でありかつ幅が最終製品の複数個分ある中間製品である。
【００５７】
このログ７０の製造は、連続的に又は段階的に、長尺紙管３０と実質的に同幅のペーパーシート原紙７１，７１を、ロール７１Ａ，７１Ａから繰り出すとともに巻き付けてログ７０を形成する。この巻き付けは、既知のワインダー装置Ｘ２が利用できる。なお、図示例は、二つのロール７１Ａ，７１Ａからペーパーシート原紙７１，７１を繰り出して、重ね合わせ部８１にて２プライのペーパーシート原紙７２とした後、ミシン目線形成装置８２にてミシン目線の形成を行なった後、巻き取り装置８３にて巻き取り２プライ構造となるようにしている。なお、図示の形態では、２つのロール７１Ａ、７１Ａからトイレットペーパー原紙７１、７１を繰り出し、積層構造とした２プライ構造のトイレットペーパー原紙７２としているが、本発明に係るペーパーシート原紙は、この２プライに限定されず、１プライ若しくは３プライ以上であってもよい。さらには、複数プライ構造とする場合には、各原紙の米坪や物性等は同じである必要もない。また、予め積層されたシートを巻き取ったロールから積層シートを繰出して長尺紙管３０に巻き付けてログ７０を形成すようにしてもよい。
【００５８】
なお、図示の本実施形態では、ミシン目線形成装置８２を設けてミシン目線を付与する形態を示しているが、本発明では必ずしもミシン目線形成装置及びミシン目線の付与は必須ではない。また、本実施形態において、図示はしないが、ミシン目線付与装置８２の前段に既知のコンタクトエンボス付与装置を設けてコンタクトエンボスを付与してもよいし、重ね合わせ部８１の前段で各ペーパーシート７１，７１にエンボスロールでエンボスを付与するようにしてもよいし、その付与したエンボスの凸部頭頂に接着剤を付与して係る接着剤でシート同士を積層一体化するようにしてもよい。
【００５９】
以上のように、ログ７０を製造したならば、このログ７０を既知のログアキュームレーターＸ３で複数本をストックしつつ後段のログカッター設備Ｘ４へと移動させる。そして、その後に図３中（Ｃ）に示すように、既知のログカッター９１でログ７０を製品幅に裁断し、個々のロールペーパー１０，１０…とする。このログの切断と同時に、長尺の紙管も裁断され、長尺の紙管も個々の紙管となるため、本実施形態により、上記「ロールペーパー」の欄で説明したロールペーパー１０が製造される。
【符号の説明】
【００６０】
２…凹部、１０…ロールペーパー、１１…紙管、１１Ａ…紙管内面、１２…ペーパーシート、Ｌ１…ロールペーパーの幅、Ｌ２…ロールペーパーの直径、Ｌ３…紙管内径、２０…原紙層、２１…消臭剤層、２２…コート層、３０…長尺の紙管、３０Ａ…長尺の紙管の内面、３１，３２…紙管原紙、３１Ａ，３２Ａ，３２ａ…原反ロール、４１…消臭剤層、４２…コート層、５１…糊付けロール、５２…マンドレルシャフト、５３…プーリー、５４…平ベルト、５８…カッター、６１，６４…塗工機、６２，６５…ヒーター、６３，６６…ヒーターロール、７０…ログ、７１…ペーパーシート原紙、７１Ａ…ロール、７２…２プライのペーパーシート原紙、８１…重ね合わせ部、８２…ミシン目線形成装置、８３…巻き取り手段、９１…ログカッター、Ｌ４…消臭剤層の厚さ、Ｌ５…凹部の深さ、４０…凹部、６０…エンボス加工機、６０Ａ…エンボスロール、６０Ｂ…受けロール。
【図１】
2014193212.tif 000003
【図２】
2014193212.tif 000004
【図３】
2014193212.tif 000005
【図４】
2014193212.tif 000006
【図５】
2014193212.tif 000007
【図６】
2014193212.tif 000008
【図７】
2014193212.tif 000009
【図８】
2014193212.tif 000010
【図９】
2014193212.tif 000011